(57)【要約】    【課題】原材料を余分に使うことなく、簡易に製造でき、軽量であり、しかもすべり止め機能も十分に得られるすべり止め付きマットを提供する。    【解決手段】すべり止めマットは、目付量３０〜１０００ｇのポリエチレン繊維およびポリプロピレン繊維の低融点繊維層と、目付量８０〜１０００ｇの低融点ポリエステル繊維を少量含む通常融点のポリエステル繊維の基材層とを重ね合わせ、低融点繊維層の側から熱風を送風することにより該低融点繊維層だけを融解し毛玉状態に冷却固化し、基材層と毛玉状態のすべり止め層が一体化している。【選択図】          図１
2007325845.tif 000002
【特許請求の範囲】
【請求項１】
目付量３０〜１０００ｇのポリエチレン繊維およびポリプロピレン繊維の低融点繊維層と、目付量８０〜１０００ｇの低融点ポリエステル繊維を少量含む通常融点のポリエステル繊維の基材層とを重ね合わせ、低融点繊維層の側から熱風を送風することにより該低融点繊維層だけを融解し毛玉状態に冷却固化し、基材層と毛玉状態のすべり止め層が一体化していることを特徴とするマット。
【請求項２】
低融点ポリエステル繊維を少量含む通常融点のポリエステル繊維ウェブの上に、ポリエチレン繊維およびポリプロピレン繊維の低融点繊維ウェブを重ね合わせてからニードルパンチ加工を施して、該ポリエステル繊維ウェブの融点温度と低融点繊維の融点温度の中間温度の熱風を該低融点繊維ウェブの側から送風することにより、該低融点繊維を融解し冷却固化することを特徴とするすべり止め付きマットの製造方法。
【発明の詳細な説明】
【技術分野】
【０００１】
本発明は、すべり止め付きマットであって、特には自動車フロアに敷かれるオプションマットに適したものに関する。
【背景技術】
【０００２】
自動車のフロアは、通常、ボディの鉄板の上に不織布の下敷きが敷かれ、その上に内装マットでカバーされる。多くの場合、任意的ではあるがオプションマットが敷かれる。かかるオプションマットは使い心地の良さをえるため保温性、感触、通気性、吸音性などとともに軽量であることが求められる。同時に内装マットの上に敷かれる都合上、マット間の滑りが問題となる。内装マットとオプションマットの間に網を挟み込んで滑止めにしていることも多い。しかし、網は挟み込む際にたくし上げられたり、折れたりして、うまく挟むのに手間がかかる。
【０００３】
通常のオプションマットは、不織布等にすべり止めの樹脂加工等を施しているものか、塩ビ、ゴム等の樹脂バッキングが主流であり、中には発砲ラバーや毛焼きタイプもある。特許文献１には、自動車のオプションマットとしても使用可能な通気遮水マットが記載されている。このマットは、不織布の裏打ち面に粒状樹脂を付着させた構造となっている。しかしながら、このマットは、通気、遮水といった機能を重視しているため、構成が複雑であり、製造にも手間がかかる。
【０００４】
【特許文献１】特開２００５−２６１７９８号公報
【発明の開示】
【発明が解決しようとする課題】
【０００５】
従来のマットですべり止め機能を備えたものは、構造が複雑であるため、重量がかさみやすく、製造にも手間がかかり高コストになるという問題点が指摘されている。本発明は、従来の問題点を解消するためになされたもので、原材料を余分に使うことなく、簡易に製造でき、軽量であり、しかもすべり止め機能も十分に得られるすべり止め付きマット、およびその製造方法を提供することを目的とする。
【課題を解決するための手段】
【０００６】
前記の目的を達成するためになされた、特許請求の範囲の請求項１に係る発明のマットは、目付量３０〜１０００ｇのポリエチレン繊維およびポリプロピレン繊維の低融点繊維層と、目付量８０〜１０００ｇの低融点ポリエステル繊維を少量含む通常融点のポリエステル繊維の基材層とを重ね合わせ、低融点繊維層の側から熱風を送風することにより該低融点繊維層だけを融解し毛玉状態に冷却固化し、基材層と毛玉状態のすべり止め層が一体化している。
【０００７】
また、前記の目的を達成するためになされた、特許請求の範囲の請求項２に係る発明のすべり止め付きマットの製造方法は、低融点ポリエステル繊維を少量含む通常融点のポリエステル繊維ウェブの上に、ポリエチレン繊維およびポリプロピレン繊維の低融点繊維ウェブを重ね合わせてからニードルパンチ加工を施して、該ポリエステル繊維ウェブの融点温度と低融点繊維の融点温度の中間温度の熱風を該低融点繊維ウェブの側から送風することにより、該低融点繊維を融解し冷却固化する。
【発明の効果】
【０００８】
本発明のマットは、すべり止め機能を付加するための構造が単純であるため、従来の塩化ビニル樹脂を使用して重量構造によるすべり止め機能を付加したものに較べ、軽量化が可能となった。また原料の繊維素材を単一素材にしてあるので、安価でコストダウンになると同時に、リサイクル、再生が容易であり、再生材料の使用率を上げることができる。
【０００９】
また、本発明のマットの製造方法によれば、作業工程が単純であるため、すべり止め付きマットを高効率に、安価に製造できる。本発明の方法は、溶媒を使用しないため環境に対する負荷がないし、溶媒乾燥のためのエネルギ消費もない。
【００１０】
本発明のすべり止めマットは、自動車のオプションマットみならず、部屋敷きマット、玄関マット、トイレマット、キッチンマット、バスマット、航空機用マットなど、あらゆる分野に使用できる。
【発明を実施するための形態】
【００１１】
本発明のすべり止めマットは、図１（断面図）に示すとおり、ポリエステル繊維の基材層１と、毛玉状態３のすべり止め層２が一体化している。このすべり止め層２は、図２（マットの裏面図）に示すとおり、低融繊維がところどころ毛玉３になり、各毛玉３の間は繊維４が部分的に残るが、溶融冷却固化した薄膜５でほぼ埋められている。ポリエステル繊維の基材層１は、少量含まれた低融点ポリエステル繊維の溶融固化により通常融点のポリエステル繊維が固められた状態になっている。
【００１２】
本発明のすべり止めマットは、以下のように製造される。
【００１３】
所定目付量の低融点ポリエステル繊維を少量含む通常融点のポリエステル繊維ウェブの上に、ポリエチレン繊維およびポリプロピレン繊維の低融点繊維ウェブを重ね合わせてからニードルパンチ加工を施す。これを走行させておき、低融点繊維ウェブの側から熱風を送る。低融点繊維ウェブに到達してこれを融解する。融解したポリエチレン繊維およびポリプロピレン繊維は、毛玉状、薄膜状になる。そしてウェブの走行で室温の冷風ゾーンに入ると毛玉状、薄膜状のポリエチレンおよびポリプロピレンは凝固する。以上の工程ですべり止めマットが完成する。
【実施例】
【００１４】
以下、本発明のすべり止めマットを試作した実施例を詳細に説明する。さらに試作したすべり止めマットの性能評価を説明する。しかしながら、本発明の範囲はこれらの実施例に限定されるものではない。
【００１５】
（実施例）
ポリエチレン繊維とポリプロピレン繊維を重量比９０：１０で混綿した目付２３０ｇ／ｍ２の低融点繊維ウェブと、低融点ポリエステル繊維と通常融点のポリエステル繊維を重量比１０：９０で混綿した目付４８０ｇ／ｍ２のウェブとを重ね合わせて、以下の条件でポリエステル繊維側からニードルパンチ加工を施した。
【００１６】
先ず１号ロッカーで４０番手の針で基層面を針深±１３．０ｍｍ、突密度６５本／ｃｍ２でパンチングした。次いで２号ロッカーで３６番手、４０番手の針で針深±７．０ｍｍ、突密度８２本／ｃｍ２でパンチングしてニードルパンチ布を得た。
【００１７】
このニードルパンチ布を、速度６．０ｍ／ｍｉｎで給送しつつ、サクションにて設定温度１９０℃で低融点繊維側から熱風を送った。加熱により融解したポリエチレンおよびポリプロピレンは、毛玉状、薄膜状になり、ウェブの走行で室温の冷風ゾーンに入ると毛玉状、薄膜状のまま凝固する。ポリエステル繊維は、少量の低融点ポリエステル繊維が溶融した後固化して固められた状態になった。そして、ポリエステル繊維の基材層に毛玉の付いたすべり止め層が形成された。
【００１８】
（滑止め性能テスト）
Ａ４サイズ（２１０ｍｍ×２９０ｍｍ）に裁断した試作のすべり止めマットのすべり止め層を下面にして指定カーペットにのせ、基材層の上に８ｋｇ（２００ｍｍ×２００ｍｍ）の荷重を加え、滑らせた時の最大荷重を測定する。試験結果は指定カーペットの順目及び逆目に従い５回測定し、順目及び逆目それぞれの平均値で表す。
【００１９】
（通気性能テスト）
１８０ｍｍ×１８０ｍｍに裁断した試料を作成した。この試料をフラジール型通気試験器の円筒のフランジに取り付け、クランプにて留めた。加減抵抗器によって傾斜型気圧計が水柱１２.７ｍｍの圧力を示すように吸引ファンを調整し、そのときの垂直型気圧計の示す圧力と、空気孔の径から試料を通過する空気の量（ｃｍ３/ｃｍ２/Sec）を求めた。
【００２０】
試作のすべり止めマットの滑止め性能テスト、通気性能テストの結果を表１に示してある。
【００２１】
【表１】
2007325845.tif 000003
【図面の簡単な説明】
【００２２】
【図１】本発明を適用するすべり止めマットの断面図である。
【００２３】
【図２】本発明を適用するすべり止めマットの裏面図ある。
【符号の説明】
【００２４】
１は基材層、２はすべり止め層、３は毛玉、４は繊維、５は薄膜である。
【図１】
2007325845.tif 000004
【図２】
2007325845.tif 000005